СПОСОБ ПРОИЗВОДСТВА СУПЕРАБСОРБИРУЮЩЕГО ПОЛИМЕРНОГО ГЕЛЯ С СУПЕРАБСОРБИРУЮЩИМИ ПОЛИМЕРНЫМИ ТОНКОИЗМЕЛЬЧЕННЫМИ ЧАСТИЦАМИ

1. Способ производства суперабсорбирующего полимерного геля с рециклированными суперабсорбирующими полимерными тонкоизмельченными частицами, предусматривающий следующие стадии:
а) обработка суперабсорбирующих полимерных тонкоизмельченных частиц, имеющих средний размер частиц менее около 150 мкм, раствором каустика, содержащим от около 0,1 до около 12% каустика относительно массы суперабсорбирующих полимерных тонкоизмельченных частиц, где каустик выбран из гидроксида натрия, карбоната натрия или бикарбоната натрия;
б) смешивание обработанных суперабсорбирующих полимерных тонкоизмельченных частиц, полученных на стадии а), с раствором полимеризации, содержащим по меньшей мере один сшивающий агент и частично нейтрализованный мономер, где указанный раствор мономера включает инициатор, в котором содержание суперабсорбирующих полимерных тонкоизмельченных частиц относительно общего количества мономера составляет от около 0,1 до около 30 мас.%; и
в) полимеризация смеси, полученной на стадии б), с получением суперабсорбирующего полимерного геля, и где указанный полимер представляет собой сшитые полимер из полиакриловой кислоты, полиакрилата натрия или их сополимеров.
2. Способ производства суперабсорбирующего полимерного геля по п.1, также предусматривающий стадии изготовления суперабсорбирующих полимерных частиц, где указанный мономер представляет собой этилен-ненасыщенные мономеры, выбранные из амида, карбоновой кислоты или ее сложных эфиров, виниламинов, или их солей, или их смесей, где эти стадии содержат измельчение водного жидкого абсорбирующего полимера из указанной стадии полимеризации; сушку указанного измельченного полимера; разделение указанных высушенных суперабсорбирующих полимерных частиц на часть, имеющую желательный размер частиц от около 150 мкм до около 850 мкм, где каустик выбран из гидроксида натрия, карбоната натрия или бикарбоната натрия, и имеющую время завихрения около 40 с или меньше.
3. Способ производства суперабсорбирующих полимерных частиц по п.2, также предусматривающий стадии изготовления суперабсорбирующей полимерной композиции, где эти стадии содержат покрытие указанных частиц суперабсорбирующего полимера поверхностным сшивающим агентом и поверхностными добавками, нагревание указанного покрытого полимера, разделение указанных высушенных суперабсорбирующих полимерных частиц на часть, имеющую желательный размер частиц от около 150 мкм до около 850 мкм.
4. Способ производства суперабсорбирующих полимерных частиц по п.3, также предусматривающий стадии отделения суперабсорбирующих полимерных тонкоизмельченных частиц, имеющих размер частиц менее около 150 мкм, обработки суперабсорбирующих полимерных тонкоизмельченных частиц раствором каустика, содержащим от около 0,1 до около 12% каустика относительно массы суперабсорбирующих полимерных тонкоизмельченных частиц, и рециклирования указанных обработанных суперабсорбирующих полимерных тонкоизмельченных частиц в стадию полимеризации для формирования указанного суперабсорбирующего полимерного геля.
5. Способ производства суперабсорбирующей полимерной композиции по п.4, также предусматривающий стадии отделения суперабсорбирующих полимерных тонкоизмельченных частиц, имеющих размер частиц менее около 150 мкм, обработки суперабсорбирующих полимерных тонкоизмельченных частиц раствором каустика, содержащим от около 0,1 до около 12% каустика относительно массы суперабсорбирующих полимерных тонкоизмельченных частиц, и рециклирования указанных суперабсорбирующих полимерных тонкоизмельченных частиц в стадию полимеризации для формирования указанного суперабсорбирующего полимерного геля.
6. Композиция суперабсорбирующих полимерных частиц, полученная способом по п.4, где по меньшей мере около 40% по массе суперабсорбирующих полимерных частиц имеет размер частиц от около 300 мкм до около 600 мкм, как измерено просеиванием через сито 30 меш по стандарту США и удержанием на сите 50 меш по стандарту США.
7. Композиция суперабсорбирующих полимерных частиц по п.6, имеющая способность удержания при центрифугировании от около 10 г/г до около 45 г/г.
8. Композиция суперабсорбирующих полимерных частиц по п.6, имеющая абсорбирующую способность под нагрузкой в 0,9 фунтов на квадратный дюйм от около 13 г/г до около 26 г/г.
9. Композиция суперабсорбирующих полимерных частиц по п.6, имеющая проницаемость слоя геля свободного набухания от около 1 до около 70 дарси.
10. Способ производства суперабсорбирующего полимерного геля на основе рециклирования суперабсорбирующих полимерных тонкоизмельченных частиц, предусматривающий следующие стадии:
а) обработка суперабсорбирующих полимерных тонкоизмельченных частиц раствором каустика, содержащим от около 0,1 до около 12% каустика относительно массы суперабсорбирующих полимерных тонкоизмельченных частиц;
б) смешивание обработанных суперабсорбирующих полимерных тонкоизмельченных частиц, полученных на стадии а), с раствором полимеризации, содержащим по меньшей мере один сшивающий агент и мономер, в котором содержание суперабсорбирующих полимерных тонкоизмельченных частиц относительно общего количества мономера составляет от около 0,1 до около 30 мас.%;
в) полимеризация смеси, полученной в стадии б), с получением полимерного геля; и
г) последующая нейтрализации полимерного геля, чтобы сформировать суперабсорбирующий полимерный гель.
11. Способ производства суперабсорбирующего полимерного геля по п.10, где суперабсорбирующие полимерные тонкоизмельченные частицы имеют средний размер частиц менее около 150 мкм.
12. Способ производства суперабсорбирующего полимерного геля по п.11, также предусматривающий стадии изготовления суперабсорбирующих полимерных частиц, где эти стадии содержат измельчение водного жидкого абсорбирующего полимера из указанной стадии полимеризации; сушку указанного измельченного полимера; разделение указанных высушенных суперабсорбирующих полимерных частиц на часть, имеющую желательный размер частиц от около 150 мкм до около 850 мкм, как измерено просеиванием через сито 20 меш по стандарту США и удержанием на сите 100 меш по стандарту США.
13. Способ производства суперабсорбирующих полимерных частиц по п.12, также предусматривающий стадии отделения суперабсорбирующих полимерных тонкоизмельченных частиц, имеющих размер частиц менее около 150 мкм, и рециклирования указанных суперабсорбирующих полимерных тонкоизмельченных частиц в стадию полимеризации для формирования указанного суперабсорбирующего полимерного геля.
14. Способ производства суперабсорбирующих полимерных частиц по п.12, также предусматривающий стадии изготовления суперабсорбирующей полимерной композиции, где эти стадии содержат покрытие указанных частиц суперабсорбирующей полимерной композиции поверхностным сшивающим агентом и поверхностными добавками, нагревание указанного покрытого полимера, разделение указанных высушенных суперабсорбирующих полимерных частиц на часть, имеющую желательный размер частиц от около 150 мкм до около 850 мкм.
15. Способ производства суперабсорбирующего полимерного геля по п.10, где каустик выбран из карбоната натрия или бикарбоната натрия.
16. Способ производства суперабсорбирующего полимерного геля по п.10, где указанный полимер представляет собой сшитый полимер из полиакриловой кислоты, полиакрилата натрия или их сополимеров.
17. Способ рециклирования суперабсорбирующих полимерных тонкоизмельченных частиц в производстве суперабсорбирующего полимерного геля, предусматривающий стадии:
а) обработка суперабсорбирующих полимерных тонкоизмельченных частиц раствором каустика, содержащим от около 0,1 до около 12% каустика относительно массы суперабсорбирующих полимерных тонкоизмельченных частиц; и
б) смешивание обработанных суперабсорбирующих полимерных тонкоизмельченных частиц, полученных в стадии а), с раствором полимеризации, содержащим по меньшей мере один сшивающий агент и частично нейтрализованный мономер, в котором содержание суперабсорбирующих полимерных тонкоизмельченных частиц относительно общего количества мономера составляет от около 0,1 до около 30 мас.%; и
в) полимеризация смеси, полученной на стадии б), с получением суперабсорбирующего полимерного геля.
18. Способ рециклирования суперабсорбирующих полимерных тонкоизмельченных частиц в производстве суперабсорбирующего полимерного геля по п.17, где суперабсорбирующие полимерные тонкоизмельченные частицы имеют средний размер частиц менее около 150 мкм.
19. Способ рециклирования суперабсорбирующих полимерных тонкоизмельченных частиц в производстве суперабсорбирующего полимерного геля по п.18, также предусматривающий стадии изготовления суперабсорбирующих полимерных частиц, где эти стадии содержат измельчение водного жидкого абсорбирующего полимера из указанной стадии полимеризации; сушку указанного измельченного полимера; разделение указанных высушенных суперабсорбирующих полимерных частиц на часть, имеющую желательный размер частиц от около 150 мкм до около 850 мкм.
20. Способ рециклирования суперабсорбирующих полимерных тонкоизмельченных частиц в производстве суперабсорбирующего полимерного геля по п.19, также предусматривающий стадии изготовления суперабсорбирующей полимерной композиции, где эти стадии содержат покрытие суперабсорбирующих полимерных частиц поверхностным сшивающим агентом и поверхностными добавками, нагревание указанного покрытого полимера, разделение указанных высушенных суперабсорбирующих полимерных частиц на часть, имеющую желательный размер частиц от около 150 мкм до около 850 мкм.
21. Способ рециклирования суперабсорбирующих полимерных тонкоизмельченных частиц в производстве суперабсорбирующего полимерного геля по п.18, также предусматривающий стадии отделения суперабсорбирующих полимерных тонкоизмельченных частиц, имеющих размер частиц менее около 150 мкм, и рециклирования указанных суперабсорбирующих полимерных тонкоизмельченных частиц в стадию полимеризации для формирования указанного суперабсорбирующего полимерного геля.
22. Способ рециклирования суперабсорбирующих полимерных тонкоизмельченных частиц в производстве суперабсорбирующего полимерного геля по п.18, также предусматривающий стадии отделения суперабсорбирующих полимерных тонкоизмельченных частиц, имеющих размер частиц менее около 150 мкм, и рециклирования указанных суперабсорбирующих полимерных тонкоизмельченных частиц в стадию полимеризации для формирования указанного суперабсорбирующего полимерного геля.
23. Способ рециклирования суперабсорбирующих полимерных тонкоизмельченных частиц в производстве суперабсорбирующего полимерного геля по п.17, где каустик представляет собой гидроксид натрия.
24. Способ рециклирования суперабсорбирующих полимерных тонкоизмельченных частиц в производстве суперабсорбирующего полимерного геля по п.17, где каустик выбран из карбоната натрия или бикарбоната натрия.
25. Способ рециклирования суперабсорбирующих полимерных тонкоизмельченных частиц в производстве суперабсорбирующего полимерного геля по п.17, где указанный раствор мономера включает смеси растворимых в воде этилен-ненасыщенных мономеров или их соли.
26. Способ рециклирования суперабсорбирующих полимерных тонкоизмельченных частиц в производстве суперабсорбирующего полимерного геля по п.17, где указанный этилен-ненасыщенный мономер представляет собой амид, карбоновую кислоту или ее сложные эфиры, виниламины, или их соли, или их смеси.
27. Способ рециклирования суперабсорбирующих полимерных тонкоизмельченных частиц в производстве суперабсорбирующего полимерного геля по п.17, где указанный полимер представляет собой сшитый полимер из полиакриловой кислоты, полиакрилата натрия или их сополимеров.
28. Способ рециклирования суперабсорбирующих полимерных тонкоизмельченных частиц в производстве суперабсорбирующего полимерного геля по п.17, где указанный раствор мономера включает инициатор.